(57)【要約】【課題】内管および外管の降伏強度にかかわらず、得られる金属二重管の内管と外管の界面に面圧を発生させることができる金属二重管の製造方法を提供する。【解決手段】加工用ダイスとしてＲダイス２を用いる冷間引抜きによって、外管１ｂの内面に内管１ａの外面が接してなる金属二重管１を製造する方法であって、Ｒダイス２のアプローチ部２ａの曲率半径を１０ｍｍ〜９０ｍｍとし、空引きにより縮径加工を行うことにより、内管１ａおよび外管１ｂの界面に面圧を発生させる金属二重管の製造方法である。同様に、加工用ダイスとしてテーパーダイスを用いても、そのアプローチ部の両角を８°〜３０°とし、肉厚加工により縮径加工を行い、さらに中拡げプラグにより内管の拡径加工を行うことにより、内管および前記外管の降伏強度にかかわらず、金属二重管の内管と外管の界面に面圧を発生させることができる。【選択図】図３
2011073059.tif 000002
【特許請求の範囲】
【請求項１】
加工用ダイスとしてＲダイスを用いる冷間引抜きによって、外管の内面に内管の外面が接してなる金属二重管を製造する方法であって、
前記Ｒダイスのアプローチ部の曲率半径を１０ｍｍ〜９０ｍｍとし、空引きにより縮径加工を行うことにより、
得られる金属二重管の内管と外管の界面に面圧を発生させることを特徴とする金属二重管の製造方法。
【請求項２】
加工用ダイスとしてテーパーダイスを用いる冷間引抜きによって、外管の内面に内管の外面が接してなる金属二重管を製造する方法であって、
前記テーパーダイスのアプローチ部の両角を８°〜３０°とし、肉厚加工により縮径加工を行い、さらに中拡げプラグにより前記内管の拡径加工を行うことにより、
前記内管および前記外管の降伏強度にかかわらず、得られる金属二重管の内管と外管の界面に面圧を発生させることを特徴とする金属二重管の製造方法。
【請求項３】
前記面圧の値が、下記（ａ）、（ｂ）で示す算出式を用いた測定において、２０ＭＰａ以上であることを特徴とする請求項１または２に記載の金属二重管の製造方法。
σc＝Ｅ／（１−μ2）×（εc＋μεa）    ・・・  （ａ）
Ｐ＝（ｂ2−ａ2）／２ｂ2×σc            ・・・  （ｂ）
ただし、面圧をＰ（ＭＰａ）、内管の円周方向の応力をσc、内管のヤング率をＥ（ＧＰａ）、内管のポアソン比をμ、内管の円周方向の歪みをεc、内管の軸方向の歪みをεa、内管の内径をａ（ｍｍ）、および内管の外径をｂ（ｍｍ）とする。
【発明の詳細な説明】
【技術分野】
【０００１】
本発明は、金属二重管の製造方法に関する。さらに詳しくは、本発明は、得られる金属二重管の内管と外管の界面に面圧を発生させることができる金属二重管の製造方法に関する。
【０００２】
なお、別に記載がない限り、本明細書における用語の定義は次のとおりである。
「面圧」：内管と外管の界面に発生する圧力であって、後述する算出式を用いた方法により測定することができる。
【背景技術】
【０００３】
高速増殖炉プラントでは、原子炉内の冷却に用いた高温の液体金属ナトリウムを蒸気発生器に導入し、水と熱交換して蒸気を発生させる。この際、上記の蒸気発生器を構成する伝熱管には、内管と外管とを機械的に密着させた二重壁構造の管材（以下、二重管という）が用いられる。蒸気発生器を構成する伝熱管に二重管を用いるのは、次の２つの理由による。
【０００４】
蒸気発生器内では、伝熱管の内部に水が通され、その外部に液体金属ナトリウムが通される。このとき、伝熱管に肉厚方向へ貫通する亀裂が発生した場合に、液体金属ナトリウムが水と接触すると爆発的な反応を起こすので、極めて危険である。
【０００５】
一重壁で構成されるソリッド管材は、内外面のいずれか一方面に発生した表面欠陥が他方面に伝播して肉厚方向に貫通した亀裂を発生しやすい。一方、二重管は、内管と外管とが機械的に接合している構成であるから、壁面に発生した亀裂が他方の壁面に直ちに伝播し内外管両方の肉厚を貫通する亀裂を発生する恐れがない。このため、蒸気発生器を構成する伝熱管に耐亀裂性に優れる二重管が用いられる。
【０００６】
また、蒸気発生器を構成する伝熱管に二重管を用いた場合、亀裂が内管または外管のいずれかに発生すると、亀裂に伴い漏洩した流体が外管と内管とのわずかな隙間を通って管端に滲み出す。この管端への漏洩流体を検出することにより、二重管の破損を初期段階で検知できることから、蒸気発生器を構成する伝熱管に二重管が用いられる。
【０００７】
一方、二重管は伝熱管として用いられるので、熱伝導性が優れていることが求められる。内管と外管に隙間が生じると、隙間に入り込んだ雰囲気が熱交換に介在することになり、熱伝導性が大きく損なわれる。蒸気発生器における使用温度は、４５０℃〜５００℃となるが、この温度域を含めて広範囲の温度域での二重管の内管と外管の密着性を確保する必要がある。二重管の密着性を確保する方法として、外管に縮径方向の残留応力または内管に拡径方向の残留応力を生じさることにより、二重管に面圧を発生させ、内管と外管を密着させる方法が知られている。
【０００８】
二重管における内管と外管の密着性の確保に関し、特許文献１では、内管と外管の隙間を０．０２ｍｍ以下になるよう空引きやプラグ引きにより縮径加工して二重管とした後、中拡げプラグにより二重管の内管を拡径する金属二重管の製造方法が提案されている。特許文献１で提案される二重管の製造方法では、中拡げプラグにより二重管の内管を拡管し、内管を塑性変形により拡径させるのに対し、外管は弾性変形の範囲内で変形させることにより、外管に縮径方向の残留応力を生じさせて密着性を確保するとしている。
【０００９】
特許文献１に提案される二重管の製造方法では、空引きやプラグ引きによる縮径加工を行った後、別の工程で中拡げプラグにより拡径を行う必要があることから、工程の増加による生産性の悪化が問題となる。
【００１０】
特許文献２では、外管よりも降伏強度が高い内管を用いることにより、面圧を２ｋｇｆ／ｍｍ2以上にする金属二重管の製造方法が提案されている。この金属二重管の製造方法は、次のステップからなる：
（１）外管よりも降伏強度が高い内管を外管に挿入する。
（２）テーパーダイスにより内管と外管を空引きにより縮径加工する。
（３）テーパーダイスの出口で縮径加工を終えると、テーパーダイスにより内管と外管に付与されていた外力が取り除かれることから、内管および外管は拡径する。この際、降伏強度の高い内管が、外管よりも大きく拡径することにより、内管に拡径方向の残留応力を生じさせる。
【００１１】
特許文献２で提案される金属二重管の製造方法では、内管の降伏強度が外管よりも高い必要があり、内管と外管の降伏強度が等しい場合や内管の降伏強度が外管よりも低い場合は、二重管に面圧は生じず、密着性を確保することができない。
【００１２】
特許文献３では、テーパーダイスと２段以上の段を設けた段付きプラグを用いて、内管と外管をプラグ引きにより縮径加工した後、テーパーダイスの出口にてプラグに設けられた段により内管を塑性変形により拡径させる。これにより、外管に縮径方向の残留応力を生じさせて密着性を確保する金属二重管の製造方法が提案されている。
【００１３】
特許文献３で提案される金属二重管の製造方法では、複数段を設けた段付きプラグを用いることから、プラグの引抜き位置合わせが難しく、段付きプラグの位置ズレにより所定の二重管が得られない。そのため、段付きプラグの位置調整を頻繁に精度よく行う必要があり、不合格品の増加やプラグの位置調整による生産性の悪化が問題となる。
【先行技術文献】
【特許文献】
【００１４】
【特許文献１】特開昭５８−４１６１１号公報
【特許文献２】特開平３−２３４３１４号公報
【特許文献３】特開昭６０−９５１７号公報
【発明の概要】
【発明が解決しようとする課題】
【００１５】
前述の通り、従来の金属二重管の製造方法においては、内管と外管の界面に面圧を発生させるために、適用する方法によっては、内管の降伏強度を外管の降伏強度より大きくする必要があったり、段付きプラグの位置調整が難しいことから、作業性や生産効率を著しく悪化させる問題がある。
【００１６】
本発明は、このような状況に鑑みてなされたものであり、冷間引抜きによって、得られる金属二重管の内管と外管に面圧を発生させることができる金属二重管の製造方法を提供することを目的とする。
【課題を解決するための手段】
【００１７】
上記問題を解決するため、種々の試験を行い、鋭意検討を重ねた結果、加工用ダイスとしてＲダイスを用いる冷間引抜きにより、また、加工用ダイスとしてテーパーダイスを用いる冷間引抜きにより、得られる二重管に所定強度の面圧を発生させることができることを明らかにした。
【００１８】
図１は、冷間引抜き加工に用いられる加工用ダイスの断面形状を示す図であり、（ａ）はＲダイス、（ｂ）はテーパーダイスを示す。同図（ａ）に示すＲダイス２は、管材をダイス孔中心に案内するための中心に向かって内径が縮小するアプローチ部２ａと、一定の内径を有し管材の加工形状を決定する出口側のベアリング部２ｂと、逃げ部２ｃとを備えている。Ｒダイスのアプローチ部の形状は、曲率半径Ｒで規定される。
【００１９】
図１（ｂ）に示すテーパーダイス３は、管材をダイス孔中心に案内するための中心に向かって内径が縮小するテーパー状のアプローチ部３ａと、一定の内径を有し管材の加工形状を決定する出口側のベアリング部３ｂと、逃げ部３ｃとを備えている。テーパーダイスのアプローチ部の形状は、両角αで規定される。
【００２０】
加工用ダイスとしてＲダイスを用いる場合は、アプローチ部２ａの曲率半径Ｒと、得られる二重管に発生する面圧値との間に相関がある。そして、アプローチ部２ａの曲率半径Ｒを１０〜９０ｍｍとすることにより、得られる二重管において、一定以上の面圧を発生させ、密着性を確保できることを知見した。
【００２１】
一方、加工用ダイスとしてテーパーダイスを用いる場合には、縮径による肉厚加工後、内管に拡径加工を施すことにより面圧を発生させることができる。具体的には、テーパーダイスのアプローチ部３ａの両角を８°〜３０°とし、肉厚加工により縮径加工を行ってのち、内管の拡径加工を行うことが必要である。
【００２２】
以上の知見に基づき本発明は完成され、下記の（Ｉ）ないし（III）に示す金属二重管の製造方法を要旨とする：
【００２３】
（Ｉ）加工用ダイスとしてＲダイスを用いる冷間引抜きによって、外管の内面に内管の外面が接してなる金属二重管を製造する方法であって、
前記Ｒダイスのアプローチ部の曲率半径を１０ｍｍ〜９０ｍｍとし、空引きにより縮径加工を行うことにより、
得られる金属二重管の内管と外管の界面に面圧を発生させることを特徴とする金属二重管の製造方法。
【００２４】
（II）加工用ダイスとしてテーパーダイスを用いる冷間引抜きによって、外管の内面に内管の外面が接してなる金属二重管を製造する方法であって、
前記テーパーダイスのアプローチ部の両角を８°〜３０°とし、肉厚加工により縮径加工を行い、さらに中拡げプラグにより前記内管の拡径加工を行うことにより、
前記内管および前記外管の降伏強度にかかわらず、得られる金属二重管の内管と外管の界面に面圧を発生させることを特徴とする金属二重管の製造方法。
【００２５】
（III）上記（Ｉ）または（II）の製造方法では、前記面圧の値が、下記する算出法を用いた測定において、２０ＭＰａ以上であるのが望ましい。
【００２６】
本発明において、上記（II）で規定する「内管および外管の降伏強度にかかわらず」とは、内管の降伏強度が外管よりも高い場合に限らず、内管と外管の降伏強度が等しい場合および内管の降伏強度が外管よりも低い場合の組み合わせであっても、二重管の内管と外管の界面に面圧を発生させることを意味する。
【００２７】
本発明において「面圧（ＭＰａ）」は、算出式を用いた方法により測定した値で規定する。この算出式を用いた二重管の面圧の測定方法は、次のステップからなる：
（１）二重管の内周面に歪みゲージを貼り付ける。
（２）後述する図２に示すように、外管の除去部を切削加工により除去する。
（３）除去により生じる内管の周方向および軸方向の歪みを測定し、下記の（ａ）式および（ｂ）式より面圧を算出する。
【００２８】
σc＝Ｅ／（１−μ2）×（εc＋μεa）    ・・・  （ａ）
Ｐ＝（ｂ2−ａ2）／２ｂ2×σc            ・・・  （ｂ）
ただし、面圧をＰ（ＭＰａ）、内管の円周方向の応力をσc、内管のヤング率をＥ（ＧＰａ）、内管のポアソン比をμ、内管の円周方向の歪みをεc、内管の軸方向の歪みをεa、内管の内径をａ（ｍｍ）、および内管の外径をｂ（ｍｍ）とする。
【００２９】
図２は、算出式を用いた金属二重管の面圧測定において、切削加工により除去する断面部分を示す図である。同図に示す、内管１ａと外管１ｂとからなる二重管１において、外管１ｂの対向する除去部１ｃを切削加工により除去する。その後、内管１ａに発生する歪みを測定し、面圧を測定する。
【発明の効果】
【００３０】
本発明の金属二重管の製造方法は、下記の顕著な効果を有する。
（１）Ｒダイスまたはテーパーダイスを用いた冷間引抜きによって、得られる金属二重管の内管と外管の界面に面圧を発生させることができる。テーパーダイスを用いる場合には、縮径加工ののち内管の拡径加工を行うことにより、内管および外管の降伏強度にかかわらず、面圧を発生させることができる。
（２）蒸気発生器を構成する伝熱管に適用した場合、熱交換効率に優れるとともに、亀裂に伴う漏洩流体を初期段階で検知できるので、安全性に優れる。
【図面の簡単な説明】
【００３１】
【図１】冷間引抜き加工に用いられる加工用ダイスの断面形状を示す図であり、（ａ）はＲダイス、（ｂ）はテーパーダイスを示す。
【図２】算出式を用いた金属二重管の面圧測定において、切削加工により除去する断面部分を示す図である。
【図３】本発明の金属二重管の製造方法であって、加工用ダイスとしてＲダイスを用いる場合を説明する断面図である。
【図４】本発明の金属二重管の製造方法であって、加工用ダイスとしてテーパーダイスを用いる場合を説明する断面図である。
【図５】中拡げプラグのテーパー部の詳細断面図である。
【図６】Ｒダイスのアプローチ部の曲率半径と得られる金属二重管の面圧との関係を示すグラフである。
【発明を実施するための形態】
【００３２】
以下に、本発明の金属二重管の製造方法を、加工用ダイスとしてＲダイスを用いて冷間引抜する場合と、テーパーダイスを用いて冷間引抜する場合に分けて説明する。
【００３３】
［加工用ダイスとしてＲダイスを用いる場合］
図３は、本発明の金属二重管の製造方法であって、加工用ダイスとしてＲダイスを用いる場合を説明する断面図である。同図に示すＲダイス２は、管材をダイス孔中心に案内するための中心に向かって内径が縮小するアプローチ部２ａと、一定の内径を有し管材の加工形状を決定する出口側のベアリング部２ｂと、逃げ部２ｃとを備えている。
【００３４】
本発明の金属二重管の製造方法では、内管１ａを挿入した外管１ｂを、Ｒダイス２を用いて冷間引抜きで空引きすることにより、外管１ｂの内面と内管１ａの外面とが接する二重管を製造する。この際、本発明の金属二重管の製造方法では、Ｒダイス２のアプローチ部２ａの曲率半径Ｒは１０ｍｍ〜９０ｍｍとし、冷間引抜きで縮径加工を行う。
【００３５】
二重管の密着性を確保するためには、二重管の面圧を２０ＭＰａ以上とするのが望ましい。後述するように、蒸気発生器の使用温度においても充分な密着強度を確保するためである。
【００３６】
Ｒダイス２を用いて冷間引抜きする場合、アプローチ部の曲率半径が１０ｍｍ未満であると、引抜き加工の際にアプローチ部で急激に外管が塑性変形し減肉するので、外管の残留応力が増加し、置き割れが発生するおそれがある。一方、アプローチ部の曲率半径が９０ｍｍを超えると、外管の塑性変形が確保できず内管との密着強度が不足する。このため、得られる二重管の面圧は２０ＭＰａ未満となることがある。
【００３７】
本発明の金属二重管の製造方法は、上述の通り、Ｒダイスのアプローチ部の曲率半径を１０ｍｍ〜９０ｍｍとし、空引きにより縮径加工を行うことにより、得られる二重管に面圧を発生させることができる。
【００３８】
［加工用ダイスとしてテーパーダイスを用いる場合］
図４は、本発明の金属二重管の製造方法であって、加工用ダイスとしてテーパーダイスを用いる場合を説明する断面図である。同図に示すように、加工用ダイスとしてテーパーダイスを用いる場合は、縮径加工を行うテーパーダイス３と、内管の拡径加工を行う中拡げプラグ４とを用いる。
【００３９】
中拡げプラグ４は、図示されない固定端に保持された支持棒４ｄにより、加工位置に固定されている。テーパーダイス３は、管材をダイス孔中心に案内するための中心に向かって内径が縮小するテーパー状のアプローチ部３ａと、一定の内径を有し管材の加工形状を決定する出口側のベアリング部３ｂと、逃げ部３ｃとを備えている。
【００４０】
図５は、中拡げプラグのテーパー部の詳細断面図である。中拡げプラグ４は、管の仕上げ内径を規定する仕上げ部４ａと、内径を拡大するテーパー部４ｂと、管の中拡げ寸法を決定する中拡げ部４ｃとを備えている。
【００４１】
本発明の金属二重管の製造方法では、内管１ａを挿入した外管１ｂを、テーパーダイス３を用いて肉厚加工を施しつつ冷間引抜きすることにより、外管１ｂの内面と内管１ａの外面が接する金属二重管を製造する。この際、本発明の金属二重管の製造方法では、前記図４に示すテーパーダイス３のアプローチ部３ａの両角αを８°〜３０°とし、肉厚加工により縮径加工を行い、さらに中拡げプラグ４により内管の拡径加工を行う必要がある。
【００４２】
本発明の金属二重管の製造方法において、肉厚加工により縮径加工を行った後、さらに中拡げプラグにより内管の拡径加工を行うのは、内管および外管の降伏強度にかかわらず、例えば、内管の降伏強度が外管よりも低い場合であっても、外管に縮径方向の残留応力を生じさせ、内管と外管の密着性を確保するためである。すなわち、中拡げプラグにより二重管の内管の拡径加工を行う際に、内管を塑性変形により拡径させ、外管は弾性変形の範囲内で変形させることにより、外管に縮径方向の残留応力を生じさせることができる。
【００４３】
本発明の金属二重管の製造方法において、アプローチ部の両角αを８°〜３０°とするのは、その理由は明確でないが、この範囲を外れると、後工程で内管に中拡げ加工を施しても、二重管の内管と外管の界面に面圧が発生しないことによる。
【００４４】
［蒸気発生器に用いられる二重管の面圧］
通常、蒸気発生器の使用温度は４５０℃〜５００℃とされる。密着強度が不充分な二重管をこの温度範囲で使用した場合は、時間経過とともに面圧が低下し、内管と外管の密着性が不十分となり熱伝導性が悪化するおそれがある。
【００４５】
そのため、本発明の金属二重管の製造方法では、加工用ダイスとしてＲダイスを用いる場合およびテーパーダイスを用いる場合ともに、得られる二重管の面圧値が、前述した算出式を用いた測定において、２０ＭＰａ以上であることが望ましい。これにより、蒸気発生器に最適な二重管を得ることができる。
【実施例】
【００４６】
（実施例１）
［加工用ダイスとしてＲダイスを用いる場合］
本発明の金属二重管の製造方法により、加工用ダイスとしてＲダイスを用いて冷間引抜きにより二重管を作製し、得られた二重管の面圧を測定することにより、本発明の効果を検証した。
【００４７】
［試験方法］
前記図３に示すＲダイスを用いて、冷間引抜きの空引き加工により二重管を作製した。その条件は下記の通りである。
内管の仕様：外径１５．７ｍｍ、肉厚１．６ｍｍ、材質ＪＩＳ−Ｓ４５Ｃ、
降伏強度４０６．８ＭＰａ
外管の仕様：外径２０．４ｍｍ、肉厚１．９ｍｍ、材質ＪＩＳ−Ｓ４５Ｃ、
降伏強度４０６．８ＭＰａ
Ｒダイス  ：ベアリング部直径１９ｍｍ、
アプローチ部の曲率半径Ｒ２０ｍｍ、４０ｍｍおよび８０ｍｍ
【００４８】
［評価指標］
得られた二重管を、本発明例１（曲率半径Ｒ２０ｍｍ）、本発明例２（曲率半径Ｒ４０ｍｍ）、本発明例３（曲率半径Ｒ８０ｍｍ）および比較例４（曲率半径Ｒ１００ｍｍ）に区分し、前述した算出法により、二重管の内管と外管の界面に発生した面圧を測定した。その測定結果を表１に示す。
【００４９】
【表１】
2011073059.tif 000003
【００５０】
［試験結果］
表１に示す結果より、本発明で規定するＲダイス（アプローチ部の曲率半径Ｒ１０ｍｍ〜８０ｍｍ）を用いて空引き加工した本発明例１ないし本発明例３は、それぞれ面圧が５１ＭＰａ、８８ＭＰａおよび２９ＭＰａであり、充分な密着強度を確保することができた。
一方、本発明で規定するＲダイス以外を用いて空引き加工した比較例４は、面圧は７ＭＰａに留まり、密着性が得られなかった。
【００５１】
図６は、Ｒダイスのアプローチ部の曲率半径と得られる金属二重管の面圧との関係を示す図である。同図では、本発明例１ないし本発明例３を○、比較例４を△で示した。同図より、アプローチ部の曲率半径を１０ｍｍ〜９０ｍｍにすることにより、得られる二重管の面圧値を３０ＭＰａ以上にできることが確認できた。
【００５２】
（実施例２）
［加工用ダイスとしてテーパーダイスを用いる場合］
加工用ダイスとしてテーパーダイスを用いて冷間引抜きにより縮径加工を行い、さらに中拡げプラグにより内管の拡径加工を行うことにより二重管を作製し、得られた二重管の面圧を測定することにより、本発明の効果を検証した。
【００５３】
［試験方法］
前記図４に示すテーパーダイスおよび前記図５に示す中拡げプラグを用いて、冷間引抜きの肉厚加工により縮径加工を行い二重管を作製した。その条件は下記の通りである。
内管の仕様：外径１５．７ｍｍ、肉厚１．６ｍｍ、材質ＪＩＳ−Ｓ４５Ｃ、
降伏強度４０６．８ＭＰａ
外管の仕様：外径２０．４ｍｍ、肉厚１．９ｍｍ、材質ＪＩＳ−Ｓ４５Ｃ、
降伏強度４０６．８ＭＰａ
テーパーダイス：ベアリング部直径１９ｍｍ、両角α２５°
中拡げプラグ：仕上げ部の直径１２．１４ｍｍ、テーパー部両角βが１０°、
中拡げ部高さｈ０．１ｍｍ
【００５４】
上記の条件で作製された二重管を本発明例５とした。これと対比するために、上記中拡げプラグに替えて、仕上げ部の直径１２．１４ｍｍのプラグを用い、冷間引抜きの肉厚加工により縮径加工を行い、その後内管の拡径加工を行うことなく二重管を作製し比較例６とした。前述した算出法により、それぞれの二重管に発生した面圧を測定した。
【００５５】
［試験結果］
縮径加工の後に中拡げプラグにより拡径加工を行った本発明例５では、得られた面圧は１０９ＭＰａであり、充分な密着強度を確保することができた。一方、縮径加工の後に拡径加工を行わなかった比較例６は、その面圧を測定できなかった。
【００５６】
上記の［試験方法］では、内管と外管との降伏強度が等しい場合を示したが、同じテーパーダイスおよび中拡げプラグを用い、下記する内管の降伏強度と外管の降伏強度との組み合わせも確認したが同様の密着性を確認することができた。この場合に、冷間引抜き前の内管と外管との熱処理条件（温度）を変更した。
組み合わせ１：内管；材質ＪＩＳ−Ｓ４５Ｃ（降伏強度４０６．８ＭＰａ）
外管；材質ＪＩＳ−Ｓ４５Ｃ（降伏強度５０６．８ＭＰａ）
組み合わせ２：内管；材質ＪＩＳ−Ｓ４５Ｃ（降伏強度５０６．８ＭＰａ）
外管；材質ＪＩＳ−Ｓ４５Ｃ（降伏強度４０６．８ＭＰａ）
したがって、本発明の二重管の製造方法では、後工程で内管の拡径加工を行うことにより、内管および外管の降伏強度にかかわらず、得られる二重管の密着性が確保できることを確認できた。
【産業上の利用可能性】
【００５７】
本発明の金属二重管の製造方法は、下記の顕著な効果を有する。
（１）Ｒダイスまたはテーパーダイスを用いた冷間引抜きによって、得られる金属二重管の内管と外管の界面に面圧を発生させることができる。テーパーダイスを用いる場合には、内管および外管の降伏強度にかかわらず、面圧を発生させることができる。
（２）蒸気発生器を構成する伝熱管に適用した場合、熱交換効率に優れるとともに、亀裂に伴う漏洩流体を初期段階で検知できるので、安全性に優れる。
したがって、本発明の製造方法によれば、高速増殖炉プラントの蒸気発生器に用いる伝熱管に好適な金属二重管を提供できる。
【符号の説明】
【００５８】
１．金属二重管、  １ａ．内管、  １ｂ．外管、  １ｃ．除去部、
２．Ｒダイス、  ２ａ．アプローチ部、  ２ｂ．ベアリング部、  ２ｃ．逃げ部、
３．テーパーダイス、  ３ａ．アプローチ部、  ３ｂ．ベアリング部、
３ｃ．逃げ部、  ４．中拡げプラグ、  ４ａ．仕上げ部、  ４ｂ．テーパー部、
４ｃ．中拡げ部、  ４ｄ．支持棒、  α．アプローチ部の両角、
β．テーパー部の両角、  ｈ．中拡げ部高さ、  Ｒ．曲率半径
【図１】
2011073059.tif 000004
【図２】
2011073059.tif 000005
【図３】
2011073059.tif 000006
【図４】
2011073059.tif 000007
【図５】
2011073059.tif 000008
【図６】
2011073059.tif 000009